(57)【要約】【課題】  本発明の目的は、高い機械的強度、高い耐摩耗性、良好な電子写真特性を有するだけでなく、高い耐クラック性を有することで、繰り返し使用においても良好な品質の画像を提供することのできる電子写真感光体を提供することにある。【解決手段】  本発明は、感光層に含有される電荷輸送物質の少なくとも１種は、特定の構造を有し、かつ、分子量が１５００〜４０００である電荷輸送物質であり、該電荷輸送物質が占める割合が、９０質量％〜１００質量％であり、該感光層の表面の純水に対する接触角が９０°以上であり、かつ、該感光層の表面の動摩擦係数が１．０以下であることを特徴とする電子写真感光体、その電子写真感光体を有するプロセスカートリッジ及び電子写真装置に関する。【選択図】  なし【特許請求の範囲】
【請求項１】
支持体及び該支持体上に感光層を有し、該感光層が最外層であり、該感光層は１種または２種以上の電荷輸送物質を含有し、
該感光層に含有される電荷輸送物質の少なくとも１種は、下記式（１）で示される構造を有し、かつ、分子量が１５００〜４０００である電荷輸送物質であり、
該感光層に含有される電荷輸送物質全質量に対して、下記式（１）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体。
【化１】
2005241975.tif 000025
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
【請求項２】
支持体及び該支持体上に感光層を有し、該感光層が最外層であり、該感光層は１種または２種以上の電荷輸送物質を含有し、
該感光層に含有される電荷輸送物質の少なくとも１種は、下記式（２）で示される構造を有し、かつ、分子量が１５００〜４０００である電荷輸送物質であり、
該感光層に含有される電荷輸送物質全質量に対して、下記式（２）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体。
【化２】
2005241975.tif 000026
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
【請求項３】
支持体及び該支持体上に感光層を有し、該感光層が最外層であり、該感光層は１種または２種以上の電荷輸送物質を含有し、
該感光層に含有される電荷輸送物質の少なくとも１種は、下記式（３）で示される構造を有し、かつ、分子量が１５００〜４０００である電荷輸送物質であり、
該感光層に含有される電荷輸送物質全質量に対して、下記式（３）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体。
【化３】
2005241975.tif 000027
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
【請求項４】
支持体及び該支持体上に感光層を有し、該感光層が最外層であり、該感光層は１種または２種以上の電荷輸送物質を含有し、
該感光層に含有される電荷輸送物質の少なくとも１種は、下記式（４）で示される構造を有し、かつ、分子量が１５００〜４０００である電荷輸送物質であり、
該感光層に含有される電荷輸送物質全質量に対して、下記式（４）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体。
【化４】
2005241975.tif 000028
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
【請求項５】
支持体及び該支持体上に感光層を有し、該感光層が最外層であり、該感光層は１種または２種以上の電荷輸送物質を含有し、
該感光層に含有される電荷輸送物質の少なくとも１種は、下記式（５）で示される構造を有し、かつ、分子量が１５００〜４０００である電荷輸送物質であり、
該感光層に含有される電荷輸送物質全質量に対して、下記式（５）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体。
【化５】
2005241975.tif 000029
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
【請求項６】
前記式（１）中のＺ１１〜Ｚ１５のうち、１つが置換または無置換のジベンゾフラニレン基、または、置換または無置換のジベンゾチオフェニレン基であって、その他のＺ１１〜Ｚ１５が置換または無置換のビフェニレン基であることを特徴とする請求項１に記載の電子写真感光体。
【請求項７】
前記式（２）中のＺ２１〜Ｚ２６のうち、１つが置換または無置換のジベンゾフラニレン基、または、置換または無置換のジベンゾチオフェニレン基であって、その他のＺ２１〜Ｚ２６が置換または無置換のビフェニレン基であることを特徴とする請求項２に記載の電子写真感光体。
【請求項８】
前記式（３）中のＺ３１〜Ｚ３７のうち、１つが置換または無置換のジベンゾフラニレン基、または、置換または無置換のジベンゾチオフェニレン基であって、その他のＺ３１〜Ｚ３７が置換または無置換のビフェニレン基であることを特徴とする請求項３に記載の電子写真感光体。
【請求項９】
前記式（４）中のＺ４１〜Ｚ４８のうち、１つが置換または無置換のジベンゾフラニレン基、または、置換または無置換のジベンゾチオフェニレン基であって、その他のＺ４１〜Ｚ４８が置換または無置換のビフェニレン基であることを特徴とする請求項４に記載の電子写真感光体。
【請求項１０】
前記式（５）中のＺ５１〜Ｚ５９のうち、１つが置換または無置換のジベンゾフラニレン基、または、置換または無置換のジベンゾチオフェニレン基であって、その他のＺ５１〜Ｚ５９が置換または無置換のビフェニレン基であることを特徴とする請求項５に記載の電子写真感光体。
【請求項１１】
前記感光層が、潤滑剤を含有することを特徴とする請求項１〜１０のいずれかに記載の電子写真感光体。
【請求項１２】
前記潤滑剤が、微粒子であることを特徴とする請求項１１に記載の電子写真感光体。
【請求項１３】
前記潤滑剤が、フッ素原子またはケイ素原子を有する微粒子であることを特徴とする請求項１１または１２に記載の電子写真感光体。
【請求項１４】
前記潤滑剤が、フッ素含有樹脂微粒子またはケイ素原子含有樹脂微粒子であることを特徴とする請求項１１〜１３のいずれかに記載の電子写真感光体。
【請求項１５】
請求項１〜１４のいずれかに記載の電子写真感光体と、帯電手段、現像手段およびクリーニング手段からなる群より選ばれた少なくとも１つの手段とを一体に支持し、電子写真装置本体に着脱自在であることを特徴とするプロセスカートリッジ。
【請求項１６】
請求項１〜１４のいずれかに記載の電子写真感光体、帯電手段、露光手段、現像手段および転写手段を有することを特徴とする電子写真装置。
【発明の詳細な説明】
【技術分野】
【０００１】
本発明は電子写真感光体、プロセスカートリッジおよび電子写真装置に関し、詳しくは、特定の電荷輸送物質を感光層中に含有し、かつ特定の表面物性を有する電子写真感光体、その電子写真感光体を有するプロセスカートリッジおよび電子写真装置に関する。
【背景技術】
【０００２】
電子写真装置に用いられる像保持部材として、電子写真感光体があり、高生産性、材料設計の容易性および将来性の観点から、有機光導電性物質による有機電子写真感光体の開発が盛んに行われている。電子写真感光体としての機能性に関しては、無機電子写真感光体より優れた有機電子写真感光体が生産されるに至ったが、有機電子写真感光体における高感度化や繰り返し使用時の画像の安定性、耐久性という点において更なる改善が望まれている。
【０００３】
これらの課題に対し、電荷輸送物質の改善がなされてきている（例えば、特許文献１及び特許文献２参照。）。特許文献１および特許文献２の中では、電荷輸送物質の分子内に、窒素原子にフェニル基が結合した３級アミンを有する構造（以下、トリフェニルアミン構造とする）を３個または４個有する電荷輸送物質を電子写真感光体に使用することで、高感度化を達成しており、この優れた電荷輸送特性が電荷輸送物質中にトリフェニルアミン構造を３個または４個有することにより発現していると記載されている。しかしながら、窒素原子に置換または無置換の芳香族炭化水素環基、または、置換または無置換の芳香族複素環基のいずれかが結合した３級アミンを有する構造（以下、トリアリールアミン構造とする）を５個以上有する電荷輸送物質に関しては記載されていない。また、電子写真感光体の機械的強度における耐久性に関しても記載されていない。
【０００４】
同様に特許文献３では、電荷輸送物質中にトリフェニルアミン構造を２個〜４個有するものが挙げられている。この特許文献３では、トリフェニルアミン構造を２個〜４個有する電荷輸送物質により、電荷輸送層のガラス転移温度が上昇することが記載されているが、この電荷輸送物質を含有することだけでは耐久性の向上が図ることができないことが比較例で挙げられている。
【０００５】
このように、電荷輸送物質を改良することにより、優れた電荷輸送特性を達成しているが、低分子量電荷輸送物質を結着樹脂中に混合して用いるため、必ずしも結着樹脂本来の機械的強度を十分に活かせているわけではない。
【０００６】
低分子量電荷輸送物質の添加による機械的強度の低下を改善する目的で、特許文献４及び特許文献５には、トリアリールアミン構造を多数個含有するポリマー型の高分子量電荷輸送物質が提案されている。これらの特許文献中では、トリアリールアミン構造を多数個含有するポリマー型の高分子量電荷輸送物質を電子写真感光体に使用することで、繰り返し使用に対する耐久性が良好になることが記載されている。これら特許文献中では重合反応により高分子量電荷輸送物質を合成しているため、さまざまな分子量の電荷輸送物質を含む混合体として生成している。しかしながら、特許文献５には、繰り返し構造単位の繰り返し回数が１０回以下であれば、分子量を持たない高分子量電荷輸送物質とほとんど差がないとも記載されている。
【０００７】
同様にポリマー型の高分子量電荷輸送物質を電子写真感光体に使用する例としては、特許文献６および特許文献７が挙げられる。特許文献６に記載されている高分子量電荷輸送物質は、低分子量モノマーの重合反応により製造される分子量分布を有するポリマー型の高分子量電荷輸送物質であり、この電荷輸送物質を電子写真感光体に使用することにより、耐久性の向上と電荷輸送特性の向上による高感度化を達成できることを示している。
【０００８】
さらに、特許文献６にはトリフェニルアミン構造を多数個含有するポリマー型の高分子量電荷輸送材料を分子量フラクションに分離する方法が提案されており、分子量フラクションに分離することで電荷輸送特性の向上することが記載されている。また、特許文献７では、ポリマー型電荷輸送物質を使用することで、電子写真感光体の耐久性が向上すると記載されており、高い電荷輸送特性と高い耐久性を有する電子写真感光体が提案されている。
【０００９】
しかしながら、ポリマー型電荷輸送物質は、結着樹脂や感光層塗布用溶媒との相溶性が悪いため、ポリマー型の電荷輸送物質が均一に分散されずに、部分的な機械的強度の低下が生じ、傷が発生し易くなることがある。
【００１０】
このような傷の発生を防止するためには、電子写真感光体表面の表面自由エネルギーや摩擦係数を低減し、クリーニング性や耐摩耗性を向上させる必要がある。例えば、特許文献８では金属酸化膜層（いわゆるハードコート層）を電子写真感光層表面にコートし、表面層の表面自由エネルギーを低下（接触角を大きく）させるとともに、感光層表面の摩擦係数を低減することで、トナーフィルミングの防止やクリーニング性の改良を行っている。また、特許文献９では、硬化樹脂層中にポリテトラフルオロエチレン（ＰＴＦＥ）樹脂粉末を含有させ、同様に表面自由エネルギーおよび表面摩擦係数の低減させ、クリーナーレスシステム系における電子写真感光体表面の傷、摩耗の防止を提案している。
【００１１】
ただし、電荷輸送特性の低い表面層を感光層の上にコートすることで、表面層の改質を行っており、クリーニング性や電子写真感光体の耐傷、耐摩耗性の向上は図られているものの、電子写真感光体の感度の低下や残留電位の増加が生じてしまうことがある。
【００１２】
一方、特許文献３では、感光層自体の表面物性を改質する目的で、電荷輸送層の樹脂にシリコーン変性樹脂を用いる、あるいは、固体潤滑剤を添加することで、表面自由エネルギーの低減をはかる試みがなされている。しかしながら、この方法では、表面層である感光層の膜強度が低下し、十分な耐久性が得られないことがある。
【００１３】
また、潤滑剤を含有しない場合、傷に対する影響だけではなく、クリーニング性や耐摩耗性の低下によって、電子写真感光体表面に紙粉、残留トナー、及び、当接部材表面の化学物質などの不純物が付着することによるクラックが生じやすくなることがある。このクラックは電子写真感光体と当接部材（接触帯電器やクリーニングブレードなど）との接触によってより発生しやすくなる。
【特許文献１】特開平９−２９２７２４号公報
【特許文献２】特開２００１−１３３９９４号公報
【特許文献３】特開２０００−２０６７２１号公報
【特許文献４】特開昭６１−１５１５４５号公報
【特許文献５】特公平５−４９１０６号公報
【特許文献６】国際公開番号  ＷＯ００／０７８８４３号公報
【特許文献７】国際公開番号  ＷＯ９９／３２５３７号公報
【特許文献８】特開２０００−３３０３１０号公報
【特許文献９】特開２００１−１９４８１０号公報
【発明の開示】
【発明が解決しようとする課題】
【００１４】
本発明は、上記課題に対し、高い機械的強度、高い耐摩耗性、良好な電子写真特性を有するだけでなく、高い耐クラック性を有することで、繰り返し使用においても良好な品質の画像を提供することのできる電子写真感光体を提供することにある。
【課題を解決するための手段】
【００１５】
本発明者らは、上記課題の改善に鋭意検討した結果、本発明に至った。即ち、本発明は、
支持体及び該支持体上に感光層を有し、該感光層が最外層であり、該感光層は１種または２種以上の電荷輸送物質を含有し、
該感光層に含有される電荷輸送物質の少なくとも１種は、下記式（１）で示される構造を有し、かつ、分子量が１５００〜４０００である電荷輸送物質であり、
該感光層に含有される電荷輸送物質全質量に対して、下記式（１）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体である。
【００１６】
【化１】
2005241975.tif 000002
【００１７】
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
【００１８】
また、本発明は、
支持体及び該支持体上に感光層を有し、該感光層が最外層であり、該感光層は１種または２種以上の電荷輸送物質を含有し、
該感光層に含有される電荷輸送物質の少なくとも１種は、下記式（２）で示される構造を有し、かつ、分子量が１５００〜４０００である電荷輸送物質であり、
該感光層に含有される電荷輸送物質全質量に対して、下記式（２）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体である。
【００１９】
【化２】
2005241975.tif 000003
【００２０】
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
【００２１】
また、本発明は、
支持体及び該支持体上に感光層を有し、該感光層が最外層であり、該感光層は１種または２種以上の電荷輸送物質を含有し、
該感光層に含有される電荷輸送物質の少なくとも１種は、下記式（３）で示される構造を有し、かつ、分子量が１５００〜４０００である電荷輸送物質であり、
該感光層に含有される電荷輸送物質全質量に対して、下記式（３）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体である。
【００２２】
【化３】
2005241975.tif 000004
【００２３】
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
【００２４】
また、本発明は、
支持体及び該支持体上に感光層を有し、該感光層が最外層であり、該感光層は１種または２種以上の電荷輸送物質を含有し、
該感光層に含有される電荷輸送物質の少なくとも１種は、下記式（４）で示される構造を有し、かつ、分子量が１５００〜４０００である電荷輸送物質であり、
該感光層に含有される電荷輸送物質全質量に対して、下記式（４）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体である。
【００２５】
【化４】
2005241975.tif 000005
【００２６】
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
【００２７】
また、本発明は、
支持体及び該支持体上に感光層を有し、該感光層が最外層であり、該感光層は１種または２種以上の電荷輸送物質を含有し、
該感光層に含有される電荷輸送物質の少なくとも１種は、下記式（５）で示される構造を有し、かつ、分子量が１５００〜４０００である電荷輸送物質であり、
該感光層に含有される電荷輸送物質全質量に対して、下記式（５）で示される構造を有し、かつ、分子量が１５００〜４０００である電荷輸送物質が占める割合が、９０質量％〜１００質量％であり、
該感光層の表面の純水に対する接触角が９０°以上であり、かつ、該感光層の表面の動摩擦係数が１．０以下であることを特徴とする電子写真感光体である。
【００２８】
【化５】
2005241975.tif 000006
【００２９】
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）。
【００３０】
また、本発明は上記電子写真感光体を有するプロセスカートリッジおよび電子写真装置である。
【発明の効果】
【００３１】
本発明によれば、上記電子写真感光体を使用することにより、高い機械的強度、高い耐摩耗性、良好な電子写真特性および高い耐クラック性を有し、長期の繰り返し使用時においても良好な品質の画像を形成する電子写真感光体を提供可能となった。
【発明を実施するための最良の形態】
【００３２】
本発明における電荷輸送物質は、特定の化学構造式で記述できる高分子量の電荷輸送物質（Ｍａｃｒｏ−Ｍｏｌｅｃｕｌａｒ  Ｃｈａｒｇｅ  Ｔｒａｎｓｆｅｒ  Ｍａｔｅｒｉａｌｓ）を指す。
【００３３】
感光層に含有される電荷輸送物質は、上記式（１）〜（５）で示される構造を有し、かつ、分子量が１５００〜４０００である電荷輸送物質に加えて、低分子量の電荷輸送物質や高分子量の電荷輸送物質を同時に含有しても良いが、電子写真感光体の機械的強度や電子写真特性の点から、上記式（１）で示される構造を有し、かつ、分子量が１５００〜４０００である電荷輸送物質の占める割合が、感光層に含有される電荷輸送物質の全質量に対して９０質量％〜１００質量％であることが好ましく、より好ましくは９５質量％〜１００質量％であって、更に好ましくは１００質量％である。
【００３４】
または、上記式（２）で示される構造を有し、かつ、分子量が１５００〜４０００である電荷輸送物質の占める割合が、感光層に含有される電荷輸送物質の全質量に対して９０質量％〜１００質量％であることが好ましく、より好ましくは９５質量％〜１００質量％であって、更に好ましくは１００質量％である。
【００３５】
または、上記式（３）で示される構造を有し、かつ、分子量が１５００〜４０００である電荷輸送物質の占める割合が、感光層に含有される電荷輸送物質の全質量に対して９０質量％〜１００質量％であることが好ましく、より好ましくは９５質量％〜１００質量％であって、更に好ましくは１００質量％である。
【００３６】
または、上記式（４）で示される構造を有し、かつ、分子量が１５００〜４０００である電荷輸送物質の占める割合が、感光層に含有される電荷輸送物質の全質量に対して９０質量％〜１００質量％であることが好ましく、より好ましくは９５質量％〜１００質量％であって、更に好ましくは１００質量％である。
【００３７】
または、上記式（５）で示される構造を有し、かつ、分子量が１５００〜４０００である電荷輸送物質の占める割合が、感光層に含有される電荷輸送物質の全質量に対して９０質量％〜１００質量％であることが好ましく、より好ましくは９５質量％〜１００質量％であって、更に好ましくは１００質量％である。
【００３８】
上記式（１）〜（５）のいずれかで示される電荷輸送物質以外の電荷輸送物質の占める割合が、感光層に含有される電荷輸送物質の全質量に対して１０質量％をこえてしまうと、上記電荷輸送物質が有する高感度化に寄与する特性が妨げられると考えられる。同様の理由から、同時に画像安定性、特に高湿環境下での画像安定性に関しても、本発明で使用する電荷輸送物質は優位性を有していると考えられる。また、電子写真感光体の耐久寿命の向上に関しても、上記式（１）〜（５）のいずれかで示される電荷輸送物質以外の低分子量成分の電荷輸送物質の存在が機械的強度の低下を生むと考えられる。
【００３９】
上記式（１）中のＡｒ１０１〜Ａｒ１０８、上記式（２）中のＡｒ２０１〜Ａｒ２０９、上記式（３）中のＡｒ３０１〜Ａｒ３１０、上記式（４）中のＡｒ４０１〜Ａｒ４１１、及び、上記式（５）中のＡｒ５０１〜Ａｒ５１２で示される置換または無置換の一価の芳香族炭化水素環基としては、フェニル基、ナフチル基、アントラセニル基、ピレニル基などが挙げられ、置換または無置換の一価の芳香族複素環基としては、ピリジル基、インドール基、キノリニル基、ベンゾフラニル基、ジベンゾフラニル基、ベンゾチオフェニル基、ジベンゾチオフェニル基などが挙げられる。なかでも、フェニル基、ナフチル基、ピリジル基、ベンゾフラニル基、ベンゾチオフェニル基が好ましい。これらが有する置換基としては、水素原子、炭素数が１〜８のいずれかであるアルキル基、炭素数が３〜１２のいずれかである芳香族炭化水素環基、炭素数が１〜８のいずれかであるアルコキシ基、ハロゲン原子、フッ化アルキル基、シアノ基、ニトロ基などが挙げられ、なかでも、水素原子、メチル基、エチル基、メトキシ基、フッ素原子、塩素原子、臭素原子、トリフルオロメチル基が好ましい。
【００４０】
上記式（１）中のＺ１１〜Ｚ１５、上記式（２）中のＺ２１〜Ｚ２６、上記式（３）中のＺ３１〜Ｚ３７、上記式（４）中のＺ４１〜Ｚ４８、及び、上記式（５）中のＺ５１〜Ｚ５９で示される置換または無置換の二価の芳香族炭化水素環基としては、フェニレン基、ビフェニレン基、ターフェニレン基、フルオレニレン基、ナフチレン基、アントラセニレン基、ピレニレン基、などが挙げられ、置換または無置換の二価の芳香族複素環基としては、ピリジニレン基、インドーリレン基、キノリニレン基、ベンゾフラニレン基、ジベンゾフラニレン基、ベンゾチオフェニレン基、ジベンゾチオフェンニレン基などが挙げられる。また、上述の二価の芳香族炭化水素環または二価の芳香族複素環基が、単結合、置換または無置換の炭素数が１〜４のいずれかであるアルキレン基、アルキリデン基、置換または無置換のケイ素数が１〜４のいずれかであるシリレン基、酸素原子、硫黄原子により連結することで形成されるものも置換または無置換の二価の芳香族炭化水素環基、または、置換または無置換の二価の芳香族複素環基として挙げられる。置換または無置換の二価の芳香族炭化水素環基、または、置換または無置換の二価の芳香族複素環基のうち、ビフェニレン基、フルオレニレン基、ピリジニレン基、ジベンゾフラニレン基、ベンゾチオフェニレン基が好ましい。
【００４１】
より好ましくは、上記式（１）中のＺ１１〜Ｚ１５が置換または無置換のビフェニレン基、置換または無置換のジベンゾフラニレン基、または、置換または無置換のジベンゾチオフェニレン基であり、
あるいは、上記式（２）中のＺ２１〜Ｚ２６が置換または無置換のビフェニレン基、置換または無置換のジベンゾフラニレン基、または、置換または無置換のジベンゾチオフェニレン基であり、
あるいは、上記式（３）中のＺ３１〜Ｚ３７が置換または無置換のビフェニレン基、置換または無置換のジベンゾフラニレン基、または、置換または無置換のジベンゾチオフェニレン基であり、
あるいは、上記式（４）中のＺ４１〜Ｚ４８が置換または無置換のビフェニレン基、置換または無置換のジベンゾフラニレン基、または、置換または無置換のジベンゾチオフェニレン基であり、
あるいは、上記式（５）中のＺ５１〜Ｚ５９が、置換または無置換のビフェニレン基、置換または無置換のジベンゾフラニレン基、または、置換または無置換のジベンゾチオフェニレン基である。
【００４２】
更に好ましくは、上記式（１）中のＺ１１〜Ｚ１５のうち、１つが置換または無置換のジベンゾフラニレン基、または、置換または無置換のジベンゾチオフェニレン基であって、その他のＺ１１〜Ｚ１５が置換または無置換のビフェニレン基であり、
あるいは、上記式（２）中のＺ２１〜Ｚ２６のうち、１つが置換または無置換のジベンゾフラニレン基、または、置換または無置換のジベンゾチオフェニレン基であって、その他のＺ２１〜Ｚ２６が置換または無置換のビフェニレン基であり、
あるいは、上記式（３）中のＺ３１〜Ｚ３７のうち、１つが置換または無置換のジベンゾフラニレン基、または、置換または無置換のジベンゾチオフェニレン基であって、その他のＺ２１〜Ｚ２６が置換または無置換のビフェニレン基であり、
あるいは、上記式（４）中のＺ４１〜Ｚ４８のうち、１つが置換または無置換のジベンゾフラニレン基、または、置換または無置換のジベンゾチオフェニレン基であって、その他のＺ２１〜Ｚ２６が置換または無置換のビフェニレン基であり、
あるいは、上記式（５）中のＺ５１〜Ｚ５９のうち、１つが置換または無置換のジベンゾフラニレン基、または、置換または無置換のジベンゾチオフェニレン基であって、その他のＺ１１〜Ｚ５９が置換または無置換のビフェニレン基である。
【００４３】
これらの二価の芳香族炭化水素環基または二価の芳香族複素環基が有する置換基としては、水素原子、炭素数が１〜８のいずれかであるアルキル基、炭素数が３〜１２のいずれかである芳香族炭化水素環基、炭素数が１〜８のいずれかであるアルコキシ基、ハロゲン原子、フッ化アルキル基、シアノ基、ニトロ基などが挙げられ、なかでも、水素原子、メチル基、エチル基、プロピル基、メトキシ基、エトキシ基、フッ素原子、塩素原子、臭素原子、トリフルオロメチル基が好ましい。
【００４４】
次に、本発明の電荷輸送物質の具体的な例を挙げるが、必ずしも提示した構造に限定されない。
【００４５】
【化６】
2005241975.tif 000007
【００４６】
【化７】
2005241975.tif 000008
【００４７】
【化８】
2005241975.tif 000009
【００４８】
【化９】
2005241975.tif 000010
【００４９】
【化１０】
2005241975.tif 000011
【００５０】
【化１１】
2005241975.tif 000012
【００５１】
本発明における電荷輸送物質の分子量は、１５００〜４０００が好ましく、より好ましくは１５００〜３５００である。
【００５２】
本発明における電荷輸送物質は、特定の化学構造式のみによって示される単一性の高い高分子量の電荷輸送物質であることを特徴としているため、モノマーの繰り返し重合反応による製造法では製造困難である。従って、低分子量電荷輸送物質の製造で使用していた合成法を繰り返し行う逐次合成法によって合成された電荷輸送物質を用いることが好ましい。逐次合成法とは、原材料と反応対象物との化学反応により主生成物として単一の化合物を生成する反応を多段階で行う合成法であり、重合反応により分子量分布を有する化合物を合成する製造法とは異なり、分子量分布を持たないほどの単一性の高い電荷輸送物質が選択的に製造できる。
【００５３】
逐次合成法に用いられる合成反応は、従来からの低分子量電荷輸送物質の製造で使用していた合成反応が用いられる。すなわち、ウルマン反応や金属触媒による合成方法が利用される。また、多段階の合成を順次連続して製造してもよく、また、合成の一工程終了後、次段階の合成までの工程の間に精製工程をいれてもよい。また、最終工程終了後、従来から一般に用いられている精製方法を使用することができる。すなわち、活性白土、活性炭、シリカ、アルミナといった吸着剤による処理や、シリカまたはアルミナなどによるカラムクロマトグラフィー、ポリスチレン微粒子などを利用したゲルパーミッションカラムクロマトグラフィーなどの精製、再結晶や晶析などの結晶化による精製手法を使用してもよい。
【００５４】
次に、本発明における電荷輸送物質の製造例を示すが、本発明はこれらに限定されない。
【００５５】
（製造例１）電荷輸送物質の例示化合物（ＣＴ−１）の製造
＜ビス（２，４−ジメチルフェニル）アミンの製造＞
冷却管、およびメカニカルスターラーを付した１Ｌの３口反応容器に、２，４−ジメチルフェニルアミン１３３ｇ（１．１ｍｏｌ）、１−ブロモ−２，４−ジメチルベンゼン１８５ｇ（１．０ｍｏｌ）、酢酸パラジウム１１．２ｇ（０．０５ｍｏｌ）、２−ｔｅｒｔ−ブチルフォスフィノイル−２−メチルプロパン３２．４ｇ（０．２ｍｏｌ）、リン酸三カリウム２１２ｇ（１．０ｍｏｌ）、ジメチルホルムアミド５００ｍＬを入れ、窒素ガス雰囲気下、オイルバスで加熱、１２時間還流させた。反応終了後、室温まで放冷し、トルエン／水により抽出、塩酸水で洗浄し、その後、有機層を減圧蒸留し、目的のビス（２，４−ジメチルフェニル）アミンを得た。得られた化合物の収量は１８９ｇ、収率は８４％であった。得られた化合物を元素分析器（ＣＨＮコーダー  ＭＴ−５、ＹＡＮＡＣＯ（株）製）を用いて測定した。なお、以下の元素分析による実測値および計算値の単位は質量％である。実測値：Ｃ，８５．２４、Ｈ，８．５３、Ｎ，６．６３（計算値：Ｃ，８５．２８、Ｈ，８．５０、Ｎ，６．２２）。
【００５６】
＜（８−ブロモジベンゾフラン−２−イル）−ビス（２，４−ジメチルフェニル）アミンの製造＞
冷却管、およびメカニカルスターラーを付した２Ｌの３口反応容器に、（２，４−ジメチルフェニル）アミン１１２．５ｇ（０．５ｍｏｌ）、２，８−ジブロモジベンゾフラン１６３ｇ（０．５ｍｏｌ）、酢酸パラジウム５．６ｇ（０．０２５ｍｏｌ）、ビス（ジフェニルホスフィノ）フェロセン２７．７ｇ（０．０５ｍｏｌ）、ｔｅｒｔ−ブトキシナトリウム６３．７ｇ（０．７ｍｏｌ）、キシレン８００ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝２：１）にて精製を行い、目的の（８−ブロモジベンゾフラン−２−イル）−ビス（２，４−ジメチルフェニル）アミンを得た。得られた化合物の収量は１５９．８ｇ、収率は６８％であった。得られた化合物を上述と同様の元素分析器を用いて測定した。実測値：Ｃ，７１．４４、Ｈ，５．１２、Ｎ，２．９４（計算値：Ｃ，７１．４９、Ｈ，５．１４、Ｎ，２．９８）。
【００５７】
＜Ｎ，Ｎ，Ｎ’−トリス（２，４−ジメチルフェニル）ジベンゾフラン−２，８−ジアミンの製造＞
冷却管、およびメカニカルスターラーを付した１Ｌの３口反応容器に、（８−ブロモジベンゾフラン−２−イル）−ビス（２，４−ジメチルフェニル）アミン９４．１ｇ（０．２ｍｏｌ）、２，４−ジメチルフェニルアミン３６．３ｇ（０．３ｍｏｌ）、酢酸パラジウム２．２４ｇ（０．０１ｍｏｌ）、ビス（ジフェニルホスフィノ）フェロセン１１．１ｇ（０．０２ｍｏｌ）、ｔｅｒｔ−ブトキシナトリウム２６．９ｇ（０．２８ｍｏｌ）、キシレン５００ｍＬを入れ、窒素ガス雰囲気下、オイルバスで加熱、３時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝１：１）にて精製を行い、目的のＮ，Ｎ，Ｎ’−トリス（２，４−ジメチルフェニル）ジベンゾフラン−２，８−ジアミンを得た。得られた化合物の収量は８５．８ｇ、収率は８４％であった。得られた化合物を上述と同様の元素分析器を用いて測定した。実測値：Ｃ，８４．６２、Ｈ，６．７０、Ｎ，５．５０（計算値：Ｃ，８４．６７、Ｈ，６．７１、Ｎ，５．４９）。
【００５８】
＜Ｎ−（８−ブロモジベンゾフラン−２−イル）−Ｎ，Ｎ’，Ｎ’−トリス（２，４−ジメチルフェニル）ジベンゾフラン−２，８−ジアミンの製造＞
冷却管、およびメカニカルスターラーを付した１Ｌの３口反応容器に、Ｎ，Ｎ，Ｎ’−トリス（２，４−ジメチルフェニル）ジベンゾフラン−２，８−ジアミン５１．１ｇ（０．１ｍｏｌ）、２，８−ジブロモジベンゾフラン３２．６ｇ（０．１ｍｏｌ）、酢酸パラジウム１．１３ｇ（０．００５ｍｏｌ）、ビス（ジフェニルホスフィノ）フェロセン５．５４ｇ（０．０１ｍｏｌ）、ｔｅｒｔ−ブトキシナトリウム１３．４ｇ（０．１４ｍｏｌ）、キシレン３００ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝２：１）にて精製を行い、目的のＮ−（８−ブロモジベンゾフラン−２−イル）−Ｎ，Ｎ’，Ｎ’−トリス（２，４−ジメチルフェニル）ジベンゾフラン−２，８−ジアミンを得た。得られた化合物の収量は５２．９ｇ、収率は７０％であった。得られた化合物を上述と同様の元素分析器を用いて測定した。実測値：Ｃ，７６．２６、Ｈ，５．１８、Ｎ，３．７３（計算値：Ｃ，７６．２８、Ｈ，５．２０、Ｎ，３．７１）。
【００５９】
＜Ｎ，Ｎ’−ビス（２，４−ジメチルフェニル）ジベンゾフラン−２，８−ジアミンの製造＞
冷却管、およびメカニカルスターラーを付した５００ｍＬの３口反応容器に、２，８−ジブロモジベンゾフラン６５．２ｇ（０．２ｍｏｌ）、２，４−ジメチルフェニルアミン７２．６ｇ（０．６ｍｏｌ）、酢酸パラジウム２．２４ｇ（０．０１ｍｏｌ）、トリ（ｏ−トリル）ホスフィン１２．２ｇ（０．０４ｍｏｌ）、ｔｅｒｔ−ブトキシナトリウム５１．８ｇ（０．５４ｍｏｌ）、キシレン３００ｍＬを入れ、窒素ガス雰囲気下、オイルバスで加熱、５時間還流させた。反応終了後、減圧蒸留により過剰量の２，４−ジメチルフェニルアミン、および溶媒を留去、室温まで放冷し、トルエン／水により抽出、塩酸水で洗浄し、その後、有機層を減圧により溶媒留去、再結晶により目的のＮ，Ｎ’−ビス（２，４−ジメチルフェニル）ジベンゾフラン−２，８−ジアミンを得た。得られた化合物の収量は７１．５ｇ、収率は８８％であった。得られた化合物を上述と同様の元素分析器を用いて測定した。実測値：Ｃ，８２．６８、Ｈ，６．４４、Ｎ，６．９２（計算値：Ｃ，８２．７３、Ｈ，６．４５、Ｎ，６．８９）。
【００６０】
＜電荷輸送物質の例示化合物（ＣＴ−１）の製造＞
冷却管、およびメカニカルスターラーを付した５００ｍＬの３口反応容器に、Ｎ−（８−ブロモジベンゾフラン−２−イル）−Ｎ，Ｎ’，Ｎ’−トリス（２，４−ジメチルフェニル）ジベンゾフラン−２，８−ジアミン３７．８ｇ（０．０５ｍｏｌ）、Ｎ，Ｎ’−ビス（２，４−ジメチルフェニル）ジベンゾフラン−２，８−ジアミン１０．２ｇ（０．０２５ｍｏｌ）、酢酸パラジウム０．５７ｇ（０．００２５ｍｏｌ）、ビフェニル−２−イル−ジ−ｔｅｒｔ−ブチルフォスフィン３．０ｇ（０．０１ｍｏｌ）、ｔｅｒｔ−ブトキシナトリウム６．７ｇ（０．０７ｍｏｌ）、キシレン２００ｍＬを入れ、窒素ガス雰囲気下、オイルバスで加熱、４時間還流させた。反応終了後、室温まで放冷し、トルエン／水により抽出、塩酸水で洗浄し、その後、有機層を減圧により溶媒留去し、シリカゲルカラム（展開溶媒ヘキサン／トルエン＝１：１）にて精製を行い、例示化合物（ＣＴ−１）で示される目的の電荷輸送物質を得た。得られた化合物の収量は３９．１ｇ、収率は８９％であった。得られた化合物を上述と同様の元素分析器を用いて測定した。実測値：Ｃ，８４．８０、Ｈ，５．８１、Ｎ，４．８３（計算値：Ｃ，８４．８５、Ｈ，５．８５、Ｎ，４．７９）。さらに、得られた化合物の質量分析をレーザー脱離イオン化飛行時間型質量分析（ＭＡＬＤＩ−ＴＯＦ−ＭＡＳＳ）装置（ＲＥＦＬＥＸ  ＩＩＩ、ＢＲＵＫＥＲ社製、マトリックス；９−ニトロアントラセン）を用いて行い、このとき得られた質量スペクトルから得られた化合物が例示化合物（ＣＴ−１）で示される構造を有する目的の電荷輸送物質であることを確認した。
【００６１】
（製造例２）電荷輸送物質の例示化合物（ＣＴ−３９）の製造
＜（２，４−ジメチルフェニル）−ｐ−トリルアミンの製造＞
冷却管、およびメカニカルスターラーを付した１Ｌの３口反応容器に、２，４−ジメチルフェニルアミン１３３ｇ（１．１ｍｏｌ）、１−ブロモ−４−メチルベンゼン１７１ｇ（１．０ｍｏｌ）、酢酸パラジウム１１．２ｇ（０．０５ｍｏｌ）、２−ｔｅｒｔ−ブチルフォスフィノイル−２−メチルプロパン３２．４ｇ（０．２ｍｏｌ）、リン酸三カリウム２１２ｇ（１．０ｍｏｌ）、ジメチルホルムアミド５００ｍＬを入れ、窒素ガス雰囲気下、オイルバスで加熱、１２時間還流させた。反応終了後、室温まで放冷し、トルエン／水により抽出、塩酸水で洗浄し、その後、有機層を減圧蒸留し、目的の（２，４−ジメチルフェニル）−ｐ−トリルアミンを得た。得られた化合物の収量は１８９．５ｇ、収率は８８％であった。得られた化合物を上述と同様の元素分析器を用いて測定した。実測値：Ｃ，８５．２７、Ｈ，８．０９、Ｎ，６．６４（計算値：Ｃ，８５．２６、Ｈ，８．１１、Ｎ，６．６３）。
【００６２】
＜（４’−ブロモビフェニル−４−イル）−（２，４−ジメチルフェニル）−ｐ−トリルアミンの製造＞
空気冷却管、およびメカニカルスターラーを付した２Ｌの３口反応容器に、（２，４−ジメチルフェニル）−ｐ−トリルアミン１０５．７ｇ（０．５ｍｏｌ）、４’−ブロモ−４−ヨードビフェニル２１５．４ｇ（０．６ｍｏｌ）、銅粉５０ｇ、炭酸カリウム６０ｇ、ｏ−ジクロロベンゼン６００ｍＬを入れ、オイルバスにて１２時間加熱した。反応終了後、室温まで放冷し、ろ過により固形物を除去後、トルエン／水により抽出。有機層より溶媒を減圧留去した後、シリカゲルカラム（展開溶媒ヘキサン／トルエン＝２：１）にて精製を行い、目的の（４’−ブロモビフェニル−４−イル）−（２，４−ジメチルフェニル）−ｐ−トリルアミンを得た。得られた化合物の収量は１６５．９ｇ、収率は７５％であった。得られた化合物を上述と同様の元素分析器を用いて測定した。実測値：Ｃ，７３．３３、Ｈ，５．４８、Ｎ，３．１７（計算値：Ｃ，７３．３０、Ｈ，５．４７、Ｎ，３．１７）。
【００６３】
＜Ｎ４，Ｎ４’−ビス（２，４−ジメチルフェニル）−Ｎ４−ｐ−トリルビフェニル−４，４’−ジアミンの製造＞
冷却管、およびメカニカルスターラーを付した１Ｌの３口反応容器に、（４’−ブロモビフェニル−４−イル）−（２，４−ジメチルフェニル）−ｐ−トリルアミン８８．５ｇ（０．２ｍｏｌ）、２，４−ジメチルフェニルアミン２６．７ｇ（０．２２ｍｏｌ）、酢酸パラジウム２．２ｇ（０．０１ｍｏｌ）、ビス（ジフェニルホスフィノ）フェロセン１１．１ｇ（０．０２ｍｏｌ）、ｔｅｒｔ−ブトキシナトリウム２６．８ｇ（０．２８ｍｏｌ）、キシレン４００ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝１：１）にて精製を行い、目的のＮ４，Ｎ４’−ビス（２，４−ジメチルフェニル）−Ｎ４−ｐ−トリルビフェニル−４，４’−ジアミンを得た。得られた化合物の収量は７１．４ｇ、収率は７４％であった。得られた化合物を上述と同様の元素分析器を用いて測定した。実測値：Ｃ，８７．０５、Ｈ，７．１４、Ｎ，５．８１（計算値：Ｃ，８７．１０、Ｈ，７．１０、Ｎ，５．８０）。
【００６４】
＜Ｎ４’−（４’−ブロモビフェニル−４−イル）−Ｎ４，Ｎ４’−ビス（２，４−ジメチルフェニル）−Ｎ４−ｐ−トリルビフェニル−４，４’−ジアミンの製造＞
空気冷却管、およびメカニカルスターラーを付した２Ｌの３口反応容器に、（Ｎ４，Ｎ４’−ビス（２，４−ジメチルフェニル）−Ｎ４−ｐ−トリルビフェニル−４，４’−ジアミン４８．３ｇ（０．１ｍｏｌ）、４’−ブロモ−４−ヨードビフェニル３９．５ｇ（０．１１ｍｏｌ）、銅粉２０ｇ、ｏ−ジクロロベンゼン２００ｍＬを入れ、オイルバスにて１２時間加熱した。反応終了後、室温まで放冷し、ろ過により固形物を除去後、トルエン／水により抽出。有機層より溶媒を減圧留去した後、シリカゲルカラム（展開溶媒ヘキサン／トルエン＝２：１）にて精製を行い、目的のＮ４’−（４’−ブロモビフェニル−４−イル）−Ｎ４，Ｎ４’−ビス（２，４−ジメチルフェニル）−Ｎ４−ｐ−トリルビフェニル−４，４’−ジアミンを得た。得られた化合物の収量は４５．０ｇ、収率は６３％であった。得られた化合物を上述と同様の元素分析器を用いて測定した。実測値：Ｃ，７８．８８、Ｈ，５．６９、Ｎ，３．９６（計算値：Ｃ，７９．０９、Ｈ，５．７９、Ｎ，３．９２）。
【００６５】
＜Ｎ４，Ｎ４’−ビス（２，４−ジメチルフェニル）−ビフェニル−４，４’−ジアミンの製造＞
冷却管、およびメカニカルスターラーを付した１Ｌの３口反応容器に、４、４’−ジブロモビフェニル６２．４ｇ（０．２ｍｏｌ）、２，４−ジメチルフェニルアミン７２．６ｇ（０．６ｍｏｌ）、酢酸パラジウム２．２４ｇ（０．０１ｍｏｌ）、トリ（ｏ−トリル）ホスフィン１２．２ｇ（０．０４ｍｏｌ）、ｔｅｒｔ−ブトキシナトリウム５１．８ｇ（０．５４ｍｏｌ）、キシレン３００ｍＬを入れ、窒素ガス雰囲気下、オイルバスで加熱、５時間還流させた。反応終了後、減圧蒸留により過剰量の２，４−ジメチルフェニルアミン、および溶媒を留去、室温まで放冷し、トルエン／水により抽出、塩酸水で洗浄し、その後、有機層を減圧により溶媒留去、再結晶により目的のＮ４，Ｎ４’−ビス（２，４−ジメチルフェニル）−ビフェニル−４，４’−ジアミンを得た。得られた化合物の収量は６２．７ｇ、収率は８０％であった。得られた化合物を上述と同様の元素分析器を用いて測定した。実測値：Ｃ，８５．６６、Ｈ，７．１８、Ｎ，７．１６（計算値：Ｃ，８５．６７、Ｈ，７．１９、Ｎ，７．１４）。
【００６６】
＜電荷輸送物質の例示化合物（ＣＴ−３９）の製造＞
冷却管、およびメカニカルスターラーを付した５００ｍＬの３口反応容器に、Ｎ４’−（４’−ブロモビフェニル−４−イル）−Ｎ４，Ｎ４’−ビス（２，４−ジメチルフェニル）−Ｎ４−ｐ−トリルビフェニル−４，４’−ジアミン３５．７ｇ（０．０５ｍｏｌ）、Ｎ４，Ｎ４’−ビス（２，４−ジメチルフェニル）−ビフェニル−４，４’−ジアミン９．８ｇ（０．０２５ｍｏｌ）、酢酸パラジウム０．５７ｇ（０．００２５ｍｏｌ）、ビフェニル−２−イル−ジ−ｔｅｒｔ−ブチルフォスフィン３．０ｇ（０．０１ｍｏｌ）、ｔｅｒｔ−ブトキシナトリウム６．７ｇ（０．０７ｍｏｌ）、キシレン２００ｍＬを入れ、窒素ガス雰囲気下、オイルバスで加熱、４時間還流させた。反応終了後、室温まで放冷し、トルエン／水により抽出、塩酸水で洗浄し、その後、有機層を減圧により溶媒留去し、シリカゲルカラム（展開溶媒ヘキサン／トルエン＝１：１）にて精製を行い、例示化合物（ＣＴ−３９）で示された目的の電荷輸送物質を得た。得られた化合物の収量は３４．４ｇ、収率は８３％であった。得られた化合物を上述と同様の元素分析器を用いて測定した。実測値：Ｃ，８８．４０、Ｈ，６．５１、Ｎ，５．０９（計算値：Ｃ，８８．３７、Ｈ，６．５６、Ｎ，５．０７）。また、得られた化合物の質量分析をレーザー脱離イオン化飛行時間型質量分析（ＭＡＬＤＩ−ＴＯＦ−ＭＡＳＳ）装置（ＲＥＦＬＥＸ  ＩＩＩ、ＢＲＵＫＥＲ社製、マトリックス；９−ニトロアントラセン）を用いて行い、このとき得られた質量スペクトルから得られた化合物が例示化合物（ＣＴ−３９）で示される構造を有する目的の電荷輸送物質であることを確認した。
【００６７】
本発明において電子写真感光体の最外層である感光層の表面は、純水に対する接触角９０°以上の表面性を有している必要があり、好ましくは９０°以上１１０°以下である。純水に対する接触角９０°未満になってしまうと、感光体表面に、紙粉、残留トナーなどの付着物が残りやすくなり、クラックを発生しやすくなる。
【００６８】
また、本発明において電子写真感光体の最外層である感光層の表面は、動摩擦係数１．０以下の表面性を有している必要があり、好ましくは０．２以上１．０以下である。動摩擦係数１．０を越えてしまうと、クリーニングブレード等のクリーニング部材との摺擦時のトルクが増加するため、耐磨耗性が低下し、感光体表面にキズが入りやすくなってしまうため、画像キズを発生しやすくなる。
【００６９】
電子写真感光体の最外層である感光層の表面が上記表面性を得るために、感光層が潤滑剤を含有することが好ましい。潤滑剤としては、例えば、無機微粒子、有機微粒子、有機樹脂粉体、フッ素オイル、シリコーンオイル、金属セッケン、ワックス、及シリコーン変性樹脂などが挙げられる。本発明において、潤滑剤として用いられる微粒子の平均粒径は１μｍ以下であることが好ましく、より好ましくは１０ｎｍ以上１μｍ以下である。
【００７０】
無機微粒子としては、シランカップリング剤等で表面疎水化処理をした、シリカ、アルミナ、酸化チタン、酸化亜鉛、酸化マグネシウム等の金属酸化物微粒子などが挙げられる。なお、金属酸化物微粒子は、トリメチルメトキシシランなどで表面疎水化処理されることが好ましい。
【００７１】
有機微粒子としては、
（Ｉ）ポリエチレン、ポリプロピレン、ポリブテン、ポリヘキセン、エチレン−ブテン共重合体、エチレン−プロピレン−ヘキセン共重合体等の単独重合または異種オレフィンとの共重合体、またはそれらの熱変性物からなるポリオレフィン微粒子、
（ＩＩ）ポリスチレン、架橋型ポリスチレン、ポリメチルメタアクリレイト、架橋ポリメチルメタアクリレイト等のビニル系熱可塑性ポリマーまたはベンゾグアナミン−ホルムアルデヒド縮合体等の縮合系熱硬化性ポリマーからなる有機高分子球状微粒子、
（ＩＩＩ）ポリテトラフルオロエチレン等のフッ素原子含有樹脂微粒子、
（ＩＶ）シロキサン結合が三次元の網目構造をとり、ケイ素原子にアルキル基、アリール基、アミノ置換アルキル基、ジアルキルシリコーンなどで置換されたもので有機溶媒に不溶なもの、あるいはシロキサン結合の三次元結合密度が低く、有機溶剤に溶解し電荷輸送層を形成時、結着樹脂と相溶せず、表層が海島構造をとるもの、ジビニルベンゼン、二官能、三官能アクリルモノマーとジアルキルシロキサンモノマーと共重合して得られるシロキサン樹脂微粒子等のケイ素原子含有樹脂微粒子
などが挙げられる。
【００７２】
シロキサン三次元網目構造は、テトラエトキシシラン、トリメトキシメチルシラン、トリヒドロキシメチルシランの三官能シラン化合物の縮合反応から得られ、共重合種として、アミノプロピルトリメトキシシラン、ジメトキシジメチルシラン、トリメトキシ長鎖アルキルシラン、末端シラノールシリコーンオイル等が挙げられ、任意に選択し使用することができる。
【００７３】
フッ素オイルとしては、直鎖構造を有するパーフルオロポリエーテルオイルなどが挙げられる。
【００７４】
金属セッケンとしては、ステアリン酸亜鉛やマグネシウム、カルシウム、亜鉛、銅、鉛、アルミニウム、鉄、コバルト、クロム、マンガン等の金属と脂肪酸からなる脂肪酸塩などが挙げられる。
【００７５】
ワックスとしては、ポリオレフィンワックス、固形のパラフィンワックス、マイクロワックス、ライスワックス、アミドケイワックス、脂肪酸系ワックス、脂肪酸金属塩系ワックス、部分ケン化ワックス、シリコーンワニス、高級アルコール、カルサウバワックスなどが挙げられる。
【００７６】
シリコーンオイルとしては、ジメチルシリコーンオイル、メチルフェニルシリコーンオイル、メチルハイドロジェンシリコーンオイル、ポリエーテル変性シリコーンオイル、エポキシ変性シリコーンオイル、アミノ変性シリコーンオイル、カルボキシル変性シリコーンオイル、メルカプト変性シリコーンオイル、カルビノール変性シリコーンオイル、メタクリル変性シリコーンオイル、アルキル変性シリコーンオイル、フェノール変性シリコーンオイル、脂肪酸エステル変性シリコーンオイル、ビニル変性シリコーンオイル、アルコキシ変性シリコーンオイル、異種官能基変性シリコーンオイル等が挙げられる。
【００７７】
以下の表１に本発明に使用できる潤滑剤の具体例を示すが、これらに限定されるものではない。
【００７８】
【表１】
2005241975.tif 000013
【００７９】
上記の潤滑剤は、適当な溶媒に、結着樹脂とともに溶解または分散された後、電荷輸送材と混合される、あるいは、適当な溶媒に溶解または分散した後、電荷輸送物質および結着樹脂とに分散混合される。具体的には、テトラヒドロフラン、ジオキサン、トルエン、クロロベンゼンなどが溶媒として用いられる。
【００８０】
また、潤滑剤の添加量としては、感光層が単層型である場合、感光層全質量に対して０．５〜３０質量％が好ましく、より好ましくは１〜２０質量％であり、感光層が電荷発生層と電荷輸送層の順に積層される積層型である場合、最外層となる電荷輸送層全質量に対して０．０１〜３０質量％となる量であり、好ましくは、０．１〜２０質量％である。０．１質量％未満では、初期のみの効果にとどまり、持続性がない。３０質量％を超えると電気的特性の悪化を招く場合がある。
【００８１】
また、本発明の電子写真感光体の最外層である感光層の表面に、水に対する接触角９０°以上、動摩擦係数１．０以下の表面性を付与する別の方法としては、結着樹脂の一部に、潤滑剤として例えば下記式（Ｂ−１）に示したシリコーン変性樹脂を感光層に添加する方法が挙げられる。
【００８２】
【化１２】
2005241975.tif 000014
【００８３】
（式中、Ｒ１〜Ｒ２２は、水素原子、および炭素数１〜３のアルキル基を示す。また、Ｒ１とＲ２は連結して環を形成しても良い。Ｘは炭素数２〜６のアルキレン基、またはアルキリデン基を示す。ｐは繰り返し回数を示し、繰り返し回数としては１〜２００であり、ｍおよびｎは共重合比を示し、０＜ｍ＜１及び０＜ｎ＜１かつｍ＋ｎ＝１である。）
【００８４】
以下にシリコーン変性樹脂の具体例を示すが、水に対する接触角９０°以上、動摩擦係数１．０以下の表面性を付与できるものであれば良く、必ずしも下記構造に限定されない。
【００８５】
【化１３】
2005241975.tif 000015
【００８６】
シリコーン変性樹脂の添加量は、感光層が単層型である場合、感光層に含まれる絶縁性樹脂に対して５〜５０質量％が好ましく、より好ましくは１０〜４０質量％であり、感光層が電荷発生層と電荷輸送層の順に積層される積層型である場合、最外層となる電荷輸送層に含まれる絶縁性樹脂に対して１〜５０質量％が好ましく、より好ましくは５〜３０質量％である。
【００８７】
上述した潤滑剤の中でも、微粒子であることが好ましく、より好ましくはフッ素原子またはシリカ原子を含む微粒子であり、さらに好ましくはフッ素含有樹脂微粒子またはケイ素原子含有樹脂微粒子である。
【００８８】
本発明における純水に対する接触角（°）は、自動接触角計「ＣＡ−ＶＰ型」（協和界面化学（株）製）を用い、液適法により測定した。なお、本発明において純水とは、ろ過、吸着、蒸留、イオン交換、逆浸透などにより、金属イオンや有機物質を取り除いた水を意味する。
【００８９】
また、本発明における電子写真感光体の最外層である感光層の表面の動摩擦係数は電子写真感光体に接触する部材の一つであるクリーニングブレード（以下、ブレードと称する）を用いて以下のように測定した。ブレードに対する電子写真感光体表面の動摩擦係数［μ］は、電子写真感光体をシート状に作成し、ＨＥＩＤＯＮ（株）製の表面性試験装置１４型を用いて測定される。上記表面性試験装置は、ブレードを一定荷重（ｇ）で電子写真感光体に押し当て、電子写真感光体表面と平行に動いている時に加わる力（ｇ）を測定する。動摩擦係数はブレードが動いているときの〔電子写真感光体に加わる力（ｇ）〕／〔ブレードに加えた荷重（ｇ）〕で得られる。上記表面性試験装置に用いられたブレードは、バンドー化学（株）製のウレタンブレード（ゴム硬度６５）を５ｍｍ×３０ｍｍ×２ｍｍにカットし、荷重１０ｇトレイル方向、角度３０°にて測定した。なお、表面性測定装置において上記ブレードを固定させるためのクリーニングブレード固定装置の概略断面図を図１に示す。図１の中の矢印はサンプルの進行方向を示す。
【００９０】
本発明における電子写真感光体を使用することにより、電子写真感光体の耐久寿命の向上、特に電子写真感光体上の傷の発生による画像悪化が著しく改善されるとともに、耐クラック性についても著しく改善している点、電子写真感光体の高感度化が達成されている点、および画像安定性が優れている点に関しては以下のように考えられる。
【００９１】
本発明における電荷輸送物質は、分子量１５００〜４０００の特定の構造を有する電荷輸送物質であり、この場合において、電子写真感光体の繰り返し使用時の悪化もなく、高感度化が達成できている。電子写真感光体の高感度化に大きく寄与する高い電荷輸送特性は、芳香環基または芳香族複素環基のいずれかにより置換される窒素原子により発現し、そのような、窒素原子を多数個分子内に配置することにより、電荷輸送特性の向上が達成される。
【００９２】
また、本発明における電子写真感光体では、電子写真感光体の耐久寿命の向上、特に電子写真感光体上の傷の発生による画像悪化および耐クラック性が著しく改善されている。これは、本発明の電荷輸送物質が、分子構造が剛直である分子内に芳香環基または芳香族複素環基のいずれかにより各々独立して置換された３級アミンを多数個分子内に配置している構成であるため、結着樹脂との相互作用が大きく、剛性のみならず靭性も付与される。
【００９３】
さらに、本発明の電荷輸送物質はポリマー型の電荷輸送物質と比較して結着樹脂や感光層塗布用溶媒との相溶性も良好であるため、電荷輸送物質を感光層中に均一に分散させることが可能である。
【００９４】
結果として、潤滑剤を添加した場合にも、膜の脆弱化を防止し、従来の電荷輸送物質と潤滑剤を結着樹脂中に分散させた電子写真感光体では達成できなかった耐久寿命の向上しつつも、電子写真感光体上の傷の発生防止と耐クラック性の向上を実現させているものと考えられる。
【００９５】
以下、本発明に用いる電子写真感光体の構成について説明する。
【００９６】
本発明の電子写真感光体の感光層としては、電荷発生物質と電荷輸送物質を単一の層に含有する単層型感光層と、電荷輸送物質を含有する電荷輸送層と電荷発生物質を含有する電荷発生層に機能分離した機能分離型（積層型）感光層のどちらの形態でもいいが、電子写真特性の点で、機能分離型（積層型）が好ましく、支持体側から電荷発生層、電荷輸送層の順に積層した機能分離型（積層型）がより好ましい。以下、機能分離型（積層型）と表現する場合は、支持体側から電荷発生層、電荷輸送層の順に積層したものを意味する。
【００９７】
本発明の電子写真感光体に用いられる電荷輸送物質は、電子写真感光体の感光層に、感光層が電荷発生層と電荷輸送層を有する機能分離型（積層型）の場合は少なくとも電荷輸送層に、絶縁性の結着樹脂と共に使用する。
【００９８】
本発明の電子写真感光体に用いる支持体としては、導電性を有するものであればいずれのものでもよく、例えば、アルミニウム、銅、クロム、ニッケル、亜鉛、ステンレスなどの金属をドラムまたはシート状に成型したもの、アルミニウムや銅などの金属箔をプラスチックフィルムにラミネートしたもの、アルミニウム、酸化インジウム、酸化スズなどをプラスチックフィルムに蒸着したものなどが挙げられる。
【００９９】
ＬＢＰなど電子写真感光体上への画像入力のための露光光がレーザー光の場合は、散乱による干渉縞防止、または、支持体の傷を被覆することを目的とした導電層を設けてもよい。これは、カーボンブラック、金属粒子などの導電性粒子を結着樹脂に分散させて形成することができる。
【０１００】
導電層の膜厚は、５〜４０μｍが好ましく、１０〜３０μｍがより好ましい。
【０１０１】
また、支持体または導電層の上に、接着機能を有する中間層を設けてもよい。
【０１０２】
中間層の材料としては、ポリアミド、ポリビニルアルコール、ポリエチレンオキシド、エチルセルロース、カゼイン、ポリウレタン、ポリエーテルウレタンなどが挙げられる。これらは適当な溶剤に溶解して塗布される。
【０１０３】
中間層の膜厚は、０．０５〜５μｍが好ましく、０．３〜１μｍがより好ましい。
【０１０４】
機能分離型（積層型）感光層の場合、支持体、導電層または中間層の上には電荷発生層が形成される。
【０１０５】
電荷発生層は、電荷発生物質を０．３〜４倍の質量の結着樹脂および溶剤とともにホモジナイザー、超音波分散、ボールミル、振動ボールミル、サンドミル、アトライター、ロールミルおよび液衝突型高速分散機などの方法でよく分散し、分散液を塗布、乾燥させて形成される。
【０１０６】
電荷発生層の膜厚は、５μｍ以下が好ましく、０．１〜２μｍがより好ましい。
【０１０７】
電荷発生物質としては、通常知られているものが使用可能であり、例えば、セレン−テルル、ピリリウム、金属フタロシアニン、無金属フタロシアニン、アントアントロン、ジベンズピレンキノン、トリスアゾ、シアニン、ジスアゾ、モノアゾ、インジゴ、キナクドリンなどの各顔料が挙げられる。
【０１０８】
これらの顔料は０．３〜４倍の質量の結着樹脂および溶剤ともにホモジナイザー、超音波分散、ボールミル、振動ミル、サンドミルアトライター、ロールミル、液衝突型高速分散機などを使用して、良く分散した分散液とする。機能分離型（積層型）感光層の場合、この液を塗布し、乾燥することによって電荷発生層が得られる。
【０１０９】
機能分離型（積層型）感光層の場合、電荷発生層の上には電荷輸送層が形成される。
【０１１０】
電荷輸送層は、上記電荷輸送物質と絶縁性の結着樹脂を溶剤に溶解させ電荷輸送層用塗布液とし、この塗布液を電荷発生層上に塗布後、乾燥することによって作製される。
【０１１１】
電荷輸送層用塗布液中の電荷輸送物質と結着樹脂の比率（電荷輸送物質／結着樹脂）は、質量比で１／１０〜１２／１０が好ましく、電子写真感光体の電荷輸送特性、あるいは電荷輸送層の強度といった観点より、２／１０〜１０／１０がより好ましい。
【０１１２】
結着樹脂としては、通常、感光層（電荷輸送層）に使用できる樹脂ならば、ポリカーボネート樹脂、ポリアリレート樹脂、ポリエステル樹脂、ポリスチレン樹脂、ポリメタクリレート樹脂、ポリアクリレート樹脂など、いずれの樹脂においても使用可能であるが、樹脂の透過性、製膜性、耐摩耗性の観点から、ポリカーボネートあるいはポリアリレート樹脂が好ましい。
【０１１３】
ポリカーボネート樹脂の粘度平均分子量（Ｍｖ）は、２００００〜８００００であることが好ましい。
【０１１４】
ポリカーボネート樹脂を構成する二価の有機残基部分は、置換または無置換の二価のビフェニル残基、置換または無置換の二価のビスフェニル残基、置換または無置換の二価のビフェニルエーテル残基、または、置換または無置換の二価のビフェニルチオエーテル残基など、二価の有機残基であればどのよう構造であっても可能であるが、置換または無置換の二価のビフェニル残基、置換または無置換の二価のビスフェニル残基、または、置換または無置換の２価のビフェニルエーテル残基であることが好ましい。
【０１１５】
以下に、ポリカーボネート樹脂の繰り返し構造単位の具体例を示すが、これらの構造に特に限定はされない。
【０１１６】
【化１４】
2005241975.tif 000016
【０１１７】
また、生産性の向上などのために、ポリカーボネート樹脂中の二価の有機残基部分に異種の二価の有機残基を使用する共重合樹脂を使用することも可能である。混合の効果を効率よく発現させるためには、混合比率は、共重合比で５／９５〜９５／５であることが好ましく、２０／８０〜８０／２０であることがより好ましい。
【０１１８】
ポリアリレート樹脂の重量平均分子量（Ｍｗ）は、５００００〜２０００００であることが好ましく、強度、生産性などの面から、８００００〜１５００００であることがより好ましい。
【０１１９】
ポリアリレート樹脂に用いられるフタル酸部位の構造に関しては、イソフタル酸またはテレフタル酸が使用される。樹脂中におけるテレフタル酸とイソフタル酸の比率（イソフタル酸／テレフタル酸）は質量比で０／１００〜１００／０まで任意に可能であるが、ポリアリレート樹脂の溶媒に対する溶解性の観点から、イソフタル酸／テレフタル酸＝２０／８０〜８０／２０であることが好ましい。さらには、ポリアリレート樹脂の強度の観点より、イソフタル酸／テレフタル酸＝３０／７０〜７０／３０が好ましい。
【０１２０】
ポリアリレート樹脂を構成する二価の有機残基部分は、置換または無置換の二価のビフェニル残基、置換または無置換の二価のビスフェニル残基、置換または無置換の二価のビフェニルエーテル残基、または、置換または無置換の二価のビフェニルチオエーテル残基など、二価の有機残基であればどのよう構造であっても可能であるが、置換または無置換の二価のビフェニル残基、置換または無置換の二価のビスフェニル残基、または、置換または無置換の二価のビフェニルエーテル残基であることが好ましい。
【０１２１】
以下に、ポリアリレート樹脂の繰り返し構造単位の具体例を示すが、これらの構造に特に限定はされない。
【０１２２】
【化１５】
2005241975.tif 000017
【０１２３】
【化１６】
2005241975.tif 000018
【０１２４】
また、溶解性の向上などのために、ポリアリレート樹脂中の二価の有機残基部分に異種の二価の有機残基を使用する共重合樹脂を使用することも可能である。混合の効果を効率よく発現させるためには、混合比率は、共重合比で５／９５〜９５／５であることが好ましく、２０／８０〜８０／２０であることがより好ましい。
【０１２５】
さらに、生産性の向上などのために、ポリカーボネート樹脂またはポリアリレート樹脂に、他構造のポリアリレート樹脂やポリカーボネート樹脂をブレンドすることも可能である。混合の効果を効率よく発現させるためには、混合比率は、質量比で５／９５〜９５／５であることが好ましく、２０／８０〜８０／２０であることがより好ましい。
【０１２６】
また、電荷輸送層中に酸化防止剤、熱安定剤、紫外線吸収剤、可塑剤を必要に応じて添加することもできる。
【０１２７】
電荷輸送層の膜厚は、５〜４０μｍが好ましく、より好ましくは１５〜３０μｍである。
【０１２８】
電子写真感光体の各層の形成工程において、使用する溶剤としては、クロロベンゼン、テトラヒドロフラン、１，４−ジオキサン、トルエン、キシレンなどが挙げられ、単独で用いても複数の溶剤を用いてもよい。
【０１２９】
また、上記塗布の方法としては、浸漬塗布法、スプレー塗布法、バーコート法など通常知られている方法が使用できる。
【０１３０】
図２に本発明の電子写真感光体を有するプロセスカートリッジを有する電子写真装置の概略構成を示す。
【０１３１】
図２において、８はドラム状の本発明の電子写真感光体であり、軸９を中心に矢印方向に所定の周速度で回転駆動される。電子写真感光体８は、回転過程において、一次帯電手段１０によりその周面に正または負の所定電位の均一帯電を受け、次いで、スリット露光やレーザービーム走査露光などの露光手段（不図示）からの露光光１１を受ける。こうして電子写真感光体８の周面に静電潜像が順次形成されていく。
【０１３２】
形成された静電潜像は、次いで現像手段１２によりトナー現像され、現像されたトナー現像像は、不図示の給紙部から電子写真感光体８と転写手段１３との間に電子写真感光体８の回転と同期取りされて給送された転写材１４に、転写手段１３により順次転写されていく。
【０１３３】
像転写を受けた転写材１４は、電子写真感光体面から分離されて像定着手段１５へ導入されて像定着を受けることにより画像形成物（プリントまたはコピー）として装置外へプリントアウトされる。
【０１３４】
像転写後の電子写真感光体８の表面は、クリーニング手段１６によって転写残りトナーの除去を受けて清浄面化され、さらに前露光手段（不図示）からの前露光光１７により除電処理された後、繰り返し画像形成に使用される。なお、一次帯電手段１０が図２のように帯電ローラーなどを用いた接触帯電手段である場合は、前露光は必ずしも必要ではない。
【０１３５】
本発明においては、上述の電子写真感光体８、一次帯電手段１０、現像手段１２およびクリーニング手段１６などの構成要素のうち、複数のものをプロセスカートリッジとして一体に結合して構成し、このプロセスカートリッジを複写機やレーザービームプリンターなどの電子写真装置本体に対して着脱可能に構成してもよい。例えば、一次帯電手段１０、現像手段１２およびクリーニング手段１６の少なくとも１つを電子写真感光体８と共に一体に支持してカートリッジ化し、装置本体のレールなどの案内手段１８を用いて装置本体に着脱可能なプロセスカートリッジ１９とすることができる。
【０１３６】
また、露光光１１は、電子写真装置が複写機やプリンターである場合には、原稿からの反射光や透過光、あるいは、センサーで原稿を読取り、信号化し、この信号にしたがって行われるレーザービームの走査、ＬＥＤアレイの駆動および液晶シャッターアレイの駆動などにより照射される光である。
【０１３７】
本発明の電子写真感光体は電子写真複写機に利用するのみならず、レーザービームプリンター、ＣＲＴプリンター、ＬＥＤプリンター、液晶プリンターおよびレーザー製版など電子写真応用分野にも広く用いることができる。
【０１３８】
以下、実施例にしたがって本発明をより詳細に説明するが、本発明はこれらに限定されない。なお、実施例中の「部」は「質量部」を意味する。
【実施例】
【０１３９】
（実施例１）
直径３０ｍｍ×長さ３５７ｍｍのアルミニウムシリンダー上に、以下の材料より構成される塗料を浸漬塗布法にて塗布し、１４０℃で３０分熱硬化することにより、膜厚が１５μｍの導電層を形成した。
【０１４０】
導電性顔料：ＳｎＯ２コート処理硫酸バリウム  １０部
抵抗調整用顔料：酸化チタン  ２部
結着樹脂：フェノール樹脂  ６部
レベリング材：シリコーンオイル  ０．００１部
溶剤：メタノール／メトキシプロパノール＝２／８  ２０部
【０１４１】
次に、この導電層上に、Ｎ―メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．７μｍの中間層を形成した。
【０１４２】
次にＣｕＫαのＸ線回折スペクトルにおける回折角２θ±０．２°の７．４°、２８．２°に強いピークを有するヒドロキシガリウムフタロシアニン４部と、ポリビニルブチラール（エスレックＢＸ−１：積水化学（株）製）２部と、シクロヘキサノン６０部とを、直径１ｍｍのガラスビーズを用いたサンドミル装置で４時間分散した後、エチルアセテート１００部を加えて、電荷発生層用分散液を調製した。これを中間層上に浸漬法で塗布し、膜厚が０．２８μｍの電荷発生層を形成した。
【０１４３】
次に、潤滑剤として液衝突型高圧分散機（マイクロフルイタイザーＭ−１１０：みずほ工業（株）製）を用いて分散したアルミナ（ＡＫＰ−５０；住友化学工業（株）製）０．７５部、および例示化合物（ＣＴ−１）で示される構造を有する電荷輸送物質４部と、ポリカーボネート樹脂（繰り返し構造単位例（ＰＣ−５）；ユーピロンＺ−４００：三菱エンジニアリングプラスチックス（株）製）１０部とを、モノクロロベンゼン８０部とジメトキシメタン１０部の混合溶媒に混合溶解して、電荷輸送層用塗布液を調製した。これを電荷発生層上に浸漬法で塗布し、１２０℃、１時間乾燥して、膜厚が２５μｍの電荷輸送層を形成した。このようにして、実施例１に用いられる電子写真感光体を作製した。
【０１４４】
次に、本発明の電子写真感光体の評価方法について説明する。
【０１４５】
評価装置はキヤノン（株）製ＬＢＰ−９５０（プロセススピード１４４．５ｍｍ／ｓｅｃ、接触帯電方式）を改造して用いた。改造は一次帯電の制御を定電流制御から定電圧制御（電子写真感光体上の非露光部位の電位が常に−６８０Ｖ）とし、ピーク間電圧を２０％増加させた。評価は、高温高湿（Ｈ／Ｈ）環境下（３０℃、９０％）で行った。作製した電子写真感光体の明部電位（Ｖｌ）が−２００Ｖとなるように露光量を調整した後、Ａ４サイズの普通紙を１枚画像出力ごとに１度停止する間欠モードにて通紙耐久試験を行った。出力画像は、印字率４％のテスト画像とした。通紙耐久試験は、トナーがなくなったならば補給し、画像に問題が起こるまで耐久試験を行った。画像評価は、１０００枚ごとに実施し、画像悪化が確認された時点を耐久限界値とした。さらに、４００００枚の画像出力後、電子写真感光体上の傷の評価を行った。傷の評価は、表面粗さ測定器（サーフコーダーＳＥ−３４００、（株）小西研究所）を用いて、ＪＩＳ  Ｂ  ０６０１：２００１における十点平均粗さ（Ｒｚｊｉｓ）評価に則った評価（評価長さ８ｍｍ）を行い、電子写真感光体末端より１８０ｍｍの位置を測定した。
【０１４６】
さらに、耐クラック性については、電子写真感光体表面に指脂を付着させ、６０時間放置し、顕微鏡観察により、クラックの有無を観察した。
【０１４７】
（実施例２〜３７）
電荷輸送物質及び潤滑剤として表２で示した電荷輸送物質及び潤滑剤を使用した以外は実施例１と同様に電子写真感光体を作製し、同様の評価を行なった。結果を表２に示す。
【０１４８】
（実施例３８〜４１）
実施例１０〜１３で電荷輸送層の結着樹脂として用いられたポリカーボネート樹脂の代わりに、（ＰＡ−２）で示される繰り返し構造単位を有するポリアリレート樹脂（重量平均分子量（Ｍｗ）＝１２００００、樹脂中におけるテレフタル酸とイソフタル酸の質量比：テレフタル酸／イソフタル酸＝５０／５０）を使用した以外はそれぞれ実施例１０〜１３と同様に電子写真感光体を作製し、同様の評価を行なった。結果を表２に示す。
【０１４９】
（実施例４２〜４５）
実施例１６〜１９で電荷輸送層の結着樹脂として用いられたポリカーボネート樹脂の代わりに、（ＰＡ−２）および（ＰＡ−９）で示された繰り返し構造単位を有する共重合ポリアリレート樹脂（樹脂中における共重合比：繰り返し構造単位例（ＰＡ−２）／繰り返し構造単位例（ＰＡ−９）＝７０／３０、重量平均分子量（Ｍｗ）＝１２５０００、樹脂中におけるテレフタル酸とイソフタル酸の質量比：テレフタル酸／イソフタル酸＝５０／５０）を使用した以外はそれぞれ実施例１６〜１９と同様に電子写真感光体を作製し、同様の評価を行なった。結果を表２に示す。
【０１５０】
（実施例４６）
実施例１で潤滑剤として用いたアルミナの代わりに（Ｂ−１−４）で示される構造を有するシリコーン変性樹脂を電荷輸送層に含まれるポリカーボネート樹脂に対して１０質量％添加した以外は、実施例１と同様に電子写真感光体を作製し、同様の評価を行った。結果を表２に示す。
【０１５１】
（比較例１）
実施例１において、潤滑剤を添加しなかった以外は、実施例１と同様に電子写真感光体を作製し、同様の評価を行なった。結果を表２に示す。
【０１５２】
（比較例２）
電荷輸送物質として下記式（５）で示される構造を有する化合物を使用した以外は実施例１と同様に電子写真感光体を作製し、同様の評価を行なった。結果を表２に示す。
【０１５３】
【化１７】
2005241975.tif 000019
【０１５４】
（比較例３）
電荷輸送物質として下記式（６）で示される構造を有する化合物を使用した以外は実施例１と同様に電子写真感光体を作製し、同様の評価を行なった。結果を表２に示す。
【０１５５】
【化１８】
2005241975.tif 000020
【０１５６】
（比較例４）
電荷輸送物質として、特許文献６に記載されている重合反応によって下記式（７）で示される化合物を作製した。下記式（７）で示される化合物は通常のＧＰＣによる測定（使用カラム：昭和電工（株）製ＫＦ−８０２、展開溶媒：メタノール／テトラヒドロフラン＝７／３、検出器：ＲＩ検出器、サンプルの分子量はポリスチレン換算法により決定）のピーク面積比により、繰り返し回数ｙ＝４：ｙ＝５：ｙ＝６：ｙ＝７：ｙ＝８が７：２３：５０：１７：３の比率で混合されている電荷輸送物質であった。この下記式（７）で示される化合物を使用した以外は実施例１と同様に電子写真感光体を作製し、同様の評価を行なった。結果を表２に示す。
【０１５７】
【化１９】
2005241975.tif 000021
【０１５８】
（比較例５）
実施例４６で潤滑剤として用いたシリコーン変性樹脂の代わりに、下記式（Ｂ−２）で示される構造を有する化合物（重量平均分子量（Ｍｗ）＝１５０００）を添加した以外は、実施例４６と同様に電子写真感光体を作製し、評価を行った。結果を表２に示す。なお、下記式（Ｂ−２）中のＰｈはフェニル基、Ｂｕはターシャリーブチル基を示し、括弧の外の右下に記載の数字は括弧内の繰り返し構造単位の繰り返し回数を示す。
【０１５９】
【化２０】
2005241975.tif 000022
【０１６０】
【表２】
2005241975.tif 000023
【０１６１】
【表３】
2005241975.tif 000024
【０１６２】
表２に示した実施例と比較例２との比較より、実施例は、膜厚が薄くなって帯電能が低下し、カブリ画像が現れるまで、良好な画像を出力していたのに対し、トリアリールアミン構造の繰り返し数が６未満の場合、十分な耐摩耗性を得られていないため、耐久の早い段階で画像傷が発生した。また、実施例と比較例３との比較より、トリアリールアミン構造の繰り返し回数が１０より多い場合、耐クラック性が悪く、やはり繰り返し使用時に画像傷が発生した。
【０１６３】
また、実施例と比較例５の比較から、電子写真感光体表面の接触角が高くとも、動摩擦係数が大きい場合にも、繰り返し使用時において、画像傷が発生し、十分な耐久性が得られないことがわかる。
【０１６４】
以上の結果より、本発明における電子写真感光体の優位性が示されている。
【図面の簡単な説明】
【０１６５】
【図１】本発明の電子写真感光体を有する電子写真装置の概略構成の例を示す図である。
【図２】本発明の表面性測定装置におけるクリーニングブレード固定装置の概略断面図である。
【符号の説明】
【０１６６】
１  ウレタンゴムブレード
２  支柱
３  ホルダー支柱アーム
４  上部ホルダー
５  下部ホルダー
６  固定ビス
７  サンプル
８  電子写真感光体
９  軸
１０  一次帯電手段
１１  露光光
１２  現像手段
１３  転写手段
１４  転写材
１５  像定着手段
１６  クリーニング手段
１７  前露光光
１８  案内手段
１９  プロセスカートリッジ
【図１】
2005241975.tif 000030
【図２】
2005241975.tif 000031